(57)【特許請求の範囲】
【請求項１】
型抜き剤および熱可塑性ポリカーボネートの和を１００重量％として０．０１〜１０重量％の量で熱可塑性ポリカーボネートに対する型抜き剤として使用することを特徴とする残留ＯＨ基が完全にまたは部分的に脂肪族Ｃ１〜Ｃ３２カルボン酸または安息香酸でエステル化されている脂肪族多価アルコールの環式カーボネートの使用。
【請求項２】
残留ＯＨ基が完全にまたは部分的にＣ４〜Ｃ２６脂肪酸でエステル化されていることを特徴とする請求項１記載の環式カーボネートの使用。
【請求項３】
請求項１記載の環式カーボネートを熱可塑性ポリカーボネートに混入する方法において、熱可塑性ポリカーボネートの重合体溶液を処理する間に環式カーボネートを加えるか、または熱可塑性ポリカーボネートの熔融物に混入し、それぞれの場合環式カーボネートおよび熱可塑性ポリカーボネートの和を１００重量％として０．０１〜１０重量％の割合で添加することを特徴とする方法。
【発明の詳細な説明】
【０００１】
本発明は残留ＯＨ基が完全にまたは部分的に、好ましくは完全に脂肪族Ｃ１〜Ｃ３２脂肪族カルボン酸または安息香酸、好ましくはＣ４〜Ｃ２６脂肪酸でエステル化された脂肪族多価アルコールの環式ポリカーボネートを、熱可塑性ポリカーボネートの型抜き剤として、型抜き剤および熱可塑性ポリカーボネートの和１００重量％に関し、０．０１〜１０重量％、好ましくは０．０１〜３重量％の量で使用することに関する。
【０００２】
脂肪族多価アルコールは炭素数が３〜８で、ＯＨ基の数が３〜６、好ましくは３または４のものである。
【０００３】
部分エステルをポリカーボネートに添加することは例えば記の文献から公知である。
【０００４】
米国特許第３  １８６  ９６１号には、部分エステルを可塑剤としてポリカーボネート１００部に対し５〜２００部の量でポリカーボネートに加えることが記載されている。
【０００５】
特許昭４５−２４  ４３９号には部分エステルを型抜きの目的で０．０５〜５％の量でポリカーボネートに加えることが記載されている。
【０００６】
特許７２−４５  ９３４号には、帯電防止性を賦与するために処理された０．１〜５重量％の脂肪酸モノグリセリドを含むポリカーボネートが記載されている。
【０００７】
特許昭４７  ９８  １３６号には、型抜き剤としてポリカーボネートにヒドロキシ脂肪酸のグリセリンエステルを型抜き剤としてポリカーボネートに加えることが記載されている。
【０００８】
ドイツ特許公開明細書第２７  ０１  ７３５号には、特殊なアルコールの部分エステルを型抜きの目的でポリカーボネートに加えることが記載されている。
【０００９】
特許昭６０−８１  ２４５号には、工具の腐食を防ぐために塩素含量の低いポリカーボネートに部分エステルを加えることが記載されている。
【００１０】
特許昭６０−１１３２０１号には、脂肪酸モノグリセリドを含むポリカーボネートから成る光学用の成形体が記載されている（ヨーロッパ特許０  ４１７  ７７６号も参照のこと）。
【００１１】
ヨーロッパ特許０  ２１３  ４１３号には、光学的な目的で部分エステルをポリカーボネートに加えることが記載されている。
【００１２】
特許平２−２２５  ５５８号には、ポリオールの部分エステルおよび脂肪族モノカルボン酸を含むポリカーボネート・シートが記載されている。
【００１３】
１９９０年１月２４日付けの特許願９０−１２  ５１０号には、ポリカーボネートを含み、脂肪酸モノグリセリドを０．００２〜５％を含むＣＤ用の基質が記載されている。
【００１４】
１９９０年１０月３１日付けの特許願９０−２９４  ９７９号には、グリセリンモノステアレートを０．０６〜０．０９％含む光ディスク用のポリカーボネートが記載されている。
【００１５】
ヨーロッパ特許０  ５１１  ６４０号には、光学的な目的で部分エステルをポリカーボネートに添加することが記載されている。
【００１６】
最後にドイツ特許Ａ−４１  １７  ６５５号または米国特許第５  ２４６  ９９９号には、ＯＨ基を含む脂肪酸エステルから成るポリカーボネートも記載されている。
【００１７】
ＯＨ基を含むこれらのすべての脂肪酸エステルは、ＯＨ基を含む添加剤がポリカーボネートとエステル交換し得るという欠点をもっている。この場合、フェノール性のＯＨ基が生じ、そのため材料は熱的に敏感になり、また酸化にも敏感になる。
【００１８】
この点に関連し、例えば特許７２−４５  ９３４号に従って熱可塑性ポリカーボネート中に脂肪酸のモノグリセリドを混入した場合、対応する脂肪酸のモノグリセリドの環式カーボネートが生じることも示されている。
【００１９】
しかし本出願人等の意見によれば、この発見は本発明の主題とはなり得ず、また本発明を示唆するものでもない。
【００２０】
反対に熱可塑性ポリカーボネートに環式カーボネートを直接添加することは、従来文献には記載されていなかった。
【００２１】
また完全にエステル化されたポリアルコールの脂肪酸エステルを添加することによりポリカーボネートの挙動を改善し得ることも知られている［ドイツ特許公開明細書第２５  ０７  ７４８号（Ｌｅ  Ａ  １６  ２８４号）参照］。しかしこのような物質を添加することは、脂肪族化合物の比率が高いために成形型の上に被膜が生じる欠点をもっている。
【００２２】
またヨーロッパ特許０  ４２０  ２７９号には、脂肪酸エステルを一定量含み、またＯＨ基を全く含まないか極めて僅かしか含まないポリカーボネートは光学的記憶媒体に使用出来ることが記載されている（ヨーロッパ特許０  ４２０  ２７９  Ａ２の第３頁、１９〜３１行参照）。この種の光学的記憶媒体は上記の欠点をもっている。
【００２３】
芳香族ポリカーボネートおよび脂肪族ポリカーボネートを含む透明な自由流動性のポリカーボネート混合物はドイツ特許公開明細書第４２  ２７  ９９９号に記載されている。
【００２４】
しかしこの種の混合物は一般に脂肪族ポリカーボネートを得る合成経路のために触媒を含んでいる。これらのエステル交換触媒のために、この場合も芳香族ポリカーボネートとのエステル交換が起こる。
【００２５】
従来公知のこれらすべての添加系はポリカーボネート成形用組成物に対する型抜き剤として或る種の欠点をもっているから、さらに処理を行って光学的記憶媒体、特にコンパクト・ディスクの製造に使用するには、全くまたは殆ど適していない。
【００２６】
従って本発明の目的は、製造および加工条件下においてエステル交換を行う傾向が殆どまたは全くなく、良好な型抜き効果を有し、改善されたピット複製能力と高度のデータ集積性をもったポリカーボネートに対する型抜き剤を開発することである。本発明のこの目的は本発明に従って環式カーボネートを使用することにより達成される。
【００２７】
本発明の意味における熱可塑性芳香族カーボネートはポリカーボネートの均質重合体および共重合体を含んでおり、ポリカーボネートは公知方法におけるように直鎖または分岐したものであることができる。
【００２８】
これらのポリカーボネートは公知方法によりジフェノール、カルボン酸誘導体、および随時連鎖終結剤および随時分岐剤を用いて製造される。
【００２９】
ポリカーボネートの製造の詳細に関しては約４０年間に亙る多くの特許明細書に記載されて来た。また例えばＳｃｈｎｅｌｌ著、”Ｃｈｅｍｉｓｔｒｙ  ａｎｄ  Ｐｈｙｓｉｃｓ  ｏｆ  Ｐｏｌｙｃａｒｂｏｎａｔｅｓ”、ＰｏｌｙｍｅｒＲｅｖｉｅｗｓ、第９巻、Ｎｅｗ  Ｙｏｒｋ、Ｌｏｎｄｏｎ、ＳｙｄｎｅｙのＩｎｔｅｒｓｃｉｅｎｃｅ  Ｐｕｂｌｉｓｈｅｒｓ  １９６４年発行；Ｄ．Ｆｒｅｉｔａｇ、Ｕ．Ｇｒｉｇｏ、Ｐ．Ｒ．Ｍｕｅｌｌｅｒ、Ｈ．Ｎｏｕｖｅｒｔｎｅ’、ＢＡＹＥＲ  ＡＧによるＥｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ、１１巻、第２版、１９８８年、６４８〜７１８頁記載の”Ｐｏｌｙｃａｒｂｏｎａｔｅｓ”；および最後にＢｅｃｋｅｒ／Ｂｒａｕｎ編、Ｋｕｎｓｔｏｆｆ−Ｈａｎｄｂｕｃｈ、第３／１巻、Ｐｌｙｃａｒｂｏｎａｔｅｓ，Ｐｏｌｙａｃｅｔａｌｓ，Ｐｏｌｙｅｓｔｅｒｓ，Ｃｅｌｌｕｌｏｓｅ  Ｅｓｔｅｒｓ、Ｍｕｅｎｃｈｅｎ、ＷｉｅｎのＣａｒｌ  Ｈａｎｓｅｒ  Ｖｅｒｌａｇ１９９２年発行の１１７〜２９９頁記載のＵ．Ｇｒｉｇｏ、Ｋ．Ｋｉｒｃｈｎｅｒ  および  Ｐ．Ｒ．Ｍｕｅｌｌｅｒ博士等による”Ｐｏｌｙｃａｒｂｏｎａｔｅ”を参照のこと。
【００３０】
ポリカーボネートを製造するのに適したジフェノールの例としては、ヒドロキノン、レゾルシン、ジヒドロキシジフェニル、ビス−（ヒドロキシフェニル）−アルカン、ビス−（ヒドロキシフェニル）−シクロアルカン、ビス−（ヒドロキシフェニル）−スルフィド、ビス−（ヒドロキシフェニル）−エーテル、ビス−（ヒドロキシフェニル）−ケトン、ビスー（ヒドロキシフェニル）ウウスルフォン、ビスー（ヒドロキシフェニル）−スルフォキシドおよびα，α’−ビス−（ヒドロキシフェニル）−ジイソプロピルベンゼン、並びに上記化合物で核がアルキル化されたまたはハロゲン化されたものが含まれる。
【００３１】
好適なジフェノールには４，４’−ジヒドロキシジフェニル、２，２−ビス−（４−ヒドロキシフェニル）−プロパン、２，４−ビス−（４−ヒドロキシフェニル）−２−メチルブタン、１，１−ビス−（４−ヒドロキシフェニル）−ｐ−ジイソプロピルベンゼン、２，２−ビス−（３−メチル−４−ヒドロキシフェニル）−プロパン、２，２−ビス−（３−クロロ−４−ヒドロキシフェニル）−プロパン、ビス−（３，５−ジメチル−４−ヒドロキシフェニル）−メタン、２，２−ビス−（３，５−ジメチル−４−ヒドロキシフェニル）−プロパン、ビス−（３，５−ジメチル−４−ヒドロキシフェニル）−スルフォン、２，４−ビス−（３，５−ジメチル−４−ヒドロキシフェニル）−２−メチルブタン、１，１−ビス−（３，５−ジメチル−４−ヒドロキシフェニル）−ｐ−ジイソプロピルベンゼン、２，２−ビス−（３，５−ジクロロ−４−ヒドロキシフェニル）−プロパン、２，２−ビス−（３，５−ジブロモ−４−ヒドロキシフェニル）−プロパン、および１，１−ビス−（４−ヒドロキシフェニル）−３，３，５−トリメチルシクロヘキサンガ含まれる。
【００３２】
特に好適なジフェノールには２，２−ビス−（４−ヒドロキシフェニル）−プロパン、２，２−ビス−（３，５−ジメチル−４−ヒドロキシフェニル）−プロパン、２，２−ビス−（３，５−ジクロロ−４−ヒドロキシフェニル）−プロパン、２，２−ビス−（３，５−ジブロモ−４−ヒドロキシフェニル）−プロパン、１，１−ビス−（４−ヒドロキシフェニル）−シクロヘキサンおよび１，１−ビス−（４−ヒドロキシフェニル）−３，３，５−トリメチルシクロヘキサンが含まれる。
【００３３】
上記および他のジフェノールは例えば米国特許第３  ０２８  ６３５号、同第２  ９９９  ８３５号、同第３  １４８  １７２号、同第２  ９９１  ２７３号、同第３  ２７１  ３６７号、同第４  ９８２  ０１４号、および同第２  ９９９  ８４６号、ドイツ特許公開明細書第１  ５７０  ７０３号、同第２  ０６３０５０号、同第２  ０３６  ０５２号、同第２  ２１１  ９５６号、および同第３  ８３２  ３９６号、フランス特許明細書第１  ５６１  ５１８号、単行本のＳｃｈｎｅｌｌ著、”Ｃｈｅｍｉｓｔｒｙ  ａｎｄ  Ｐｈｙｓｉｃｓ  ｏｆ  Ｐｏｌｙｃａｒｂｏｎａｔｅｓ”、Ｉｎｔｅｒｓｃｉｅｎｃｅ  Ｐｕｂｌｉｓｈｅｒｓ  １９６４年発行、日本特許公開明細書６２０３９／１９８６号、同６２０４０／１９８６号および同１０５５５０／１０８６号に記載されている。
【００３４】
ポリカーボネート均質重合体の場合には１種のジフェノールだけが使用される。ポリカーボネート共重合体の場合には多種類のジフェノールが使用される。
【００３５】
適当なカルボン酸誘導体の例はフォスゲンおよび炭酸ジフェニルである。
【００３６】
適当な連鎖終結剤はモノフェノールおよびモノカルボン酸の両方を含んでいる。適当なフェノールにはフェノール自身、アルキルフェノール、例えばクレゾール、ｐ−ｔ−ブチルフェノール、ｐ−ｎ−オクチルフェノール、ｐ−ｎ−ノニルフェノールおよびｐ−ブロモフェノール、ハロゲン化されたフェノール、例えばｐ−クロロフェノール、２，４−ジクロロフェノール、ｐ−ブロモフェノール、および２，４，６−トリブロモフェノール、並びにこれらの混合物がある。
【００３７】
適当なモノカルボン酸には安息香酸、アルキル安息香酸およびハロゲノ安息香酸が含まれる。
【００３８】
好適な連鎖終結剤は式（Ｉ）
【００３９】
【化１】
0003574720.tif 000002
【００４０】
のフェノールである。ここでＲはＨ、ｔ−ブチル、または分岐したまたは分岐しないＣ８−および／またはＣ９−アルキル基である。
【００４１】
連鎖終結剤の使用量はそれぞれの場合に使用するジフェノールに関し０．１〜５モル％である。連鎖終結剤はフォスゲン化の前、途中および後で加えることができる。
【００４２】
適当な分岐剤にはポリカーボネートの化学に公知の三官能性化合物または官能基の数が３より大きい化合物、特に３個またはそれ以上のフェノール性ＯＨ基を含む化合物が含まれる。
【００４３】
適当な分岐剤の例には、フロログルシノール、４，６−ジメチル−２，４，６−トリ−（４−ヒドロキシフェニル）−ペンテン−２，４，６−ジメチル−トリ−（４−ヒドロキシフェニル）−ヘプタン、１，３，５−トリ−（４−ヒドロキシフェニル）−ベンゼン、１，１，１−トリ−（４−ヒドロキシフェニル）−エタン、トリ−（４−ヒドロキシフェニル）−フェニルメタン、２，２−ビス−［４，４−ビス−（４−ヒドロキシフェニル）−シクロヘキシル］−プロパン、２，４−ビス−（４−ヒドロキシフェニル−イソプロピル）−フェノール、２，６−ビス−（２−ヒドロキシ−５’−メチルベンジル）−４−メチルフェノール、２−（４−ヒドロキシフェニル）−２−（２，４−ジヒドロキシフェニル）−プロパン、ヘキサ−（４−（４−ヒドロキシフェニル−イソプロピル）−フェニル）−オルトテレフタル酸エステル、テトラ−（４−ヒドロキシフェニル）−メタン、テトラ−（４−（４−ヒドロキシフェニル−イソプロピル）−フェノキシ）−メタンおよび１，４−ビス−（４’，４”−ジヒドロキシトリフェニル）−メチル）−ベンゼンが含まれ、また２，４−ジヒドロキシ安息香酸、トリメシン酸、塩化シアヌルおよび３，３−ビス−（３−メチル−４−ヒドロキシフェニル）−２−オキソ−２，３−ジヒドロインドールがある。
【００４４】
随時使用する分岐剤の使用量はそれぞれの場合に使用されるジフェノールに関し０．０５〜２モル％である。
【００４５】
分岐剤は、水性アルカリ相においてジフェノールおよび連鎖終結剤と共に加えるか、またはフォスゲン化の前に有機溶媒に溶解して加えることができる。エステル交換法の場合には、分岐剤はジフェノールと共に使用する。
【００４６】
熱可塑性ポリカーボネートを製造するこれらのすべての方法は当業界の専門家には公知である。
【００４７】
本発明に従って使用できる環式カーボネートは
【００４８】
【化２】
0003574720.tif 000003
【００４９】
である。ここでＸは炭素数１〜３２、好ましくは１〜２６の脂肪族アシル基、またはベンジル基である。
【００５０】
基Ｘとしては炭素数４〜２６の脂肪酸エステルが特に好適である。
【００５１】
Ｘの例としては、ベンゾイル、アセチル、プロピオニルおよびブチリル基、並びにミリスチン酸、パルミチン酸またはステアリン酸、アラキン酸およびベヘン酸の基が含まれる。
【００５２】
添加剤としてはこれらのカーボネートの１種、または２種またはそれ以上の混合物を用いることができる。
【００５３】
本発明に使用されるカーボネートは文献から公知であるか、文献で公知の方法によりつくることができる（Ｊｏｕｒｎａｌ  ｏｆ  Ｏｒｇａｎｉｃ  Ｃｈｅｍｉｓｔｒｙ，３５巻（１９７０年）２２１頁以降参照）。
【００５４】
ポリカーボネートに対する通常の添加剤は、それがポリカーボネートの透明性を著しく制限しない限り、本発明に従って型抜きを行うべき熱可塑性ポリカーボネートに公知の量で加えることができる。これらの通常の添加剤には、例えば熱、水分および紫外線に対する安定剤、随時単量体または重合体のエポキシドと組み合わせた有機亜燐酸エステル、燐酸エステル、Ｎ−含有複素環化合物、例えばトリアゾールまたはベンズトリアゾール、並びに燃焼遅延剤、例えば脂肪族または芳香族の、或いはパーフルオロ化された脂肪族のスルフォン酸のアルカリ金属またはアルカリ土類金属塩、および着色剤および帯電防止剤がある。
【００５５】
環式カーボネートは例えば熱可塑性ポリカーボネートの重合体溶液の処理中に環式ポリカーボネートを加えるか、またはこれを熱可塑性ポリカーボネートの熔融物に加えることにより熱可塑性ポリカーボネートに添加することができ、この添加は最終的な熱可塑性ポリカーボネートを配合する方法によって行うことが好ましい。
従って本発明はまた残留ＯＨ基が完全にまたは部分的に、好ましくは完全に脂肪族Ｃ１〜Ｃ３２カルボン酸または安息香酸、好ましくはＣ４〜Ｃ２６脂肪酸でエステル化されている脂肪族多価アルコールの環式カーボネートを熱可塑性ポリカーボネートに混入する方法において、熱可塑性ポリカーボネートの重合体溶液を処理する間に環式カーボネートを加えるか、または熱可塑性ポリカーボネートの熔融物に混入し、それぞれの場合環式カーボネートおよび熱可塑性ポリカーボネートの和を１００重量％として０．０１〜１０重量％、好ましくは０．０１〜３重量％の割合で添加することを特徴とする方法に関する。
【００５６】
ポリカーボネートに対して公知の通常の添加剤を、環式カーボネートを添加する前、それと一緒に、または後において公知方法でポリカーボネートに混入することができる。
【００５７】
本発明の容易に型抜きが行えるポリカーボネートはポリカーボネートに公知の方法で加工して任意所望の成形体にすることができる。
【００５８】
この加工は例えば粒状の材料として製造される仕上げられた容易に型抜きし得るポリカーボネートの製造とは別の工程として行うことができる。しかし環式カーボネートおよび／または通常の添加剤を混入する工程中このような添加を直接行うこともできる。
【００５９】
本発明に従って混合物から得られる成形体の例としては、データ記憶装置、コンパクト・ディスク等が含まれる。
【００６０】
データ記憶装置に用いる場合、これらの成形体の光学機器に対する応用は本明細書の冒頭において述べたような利点をもっていることを見過ごすべきではないであろう。
【００６１】
【実施例】
１．配合物の製造
配合により添加物を混入する。この目的のためには必要量の添加剤を予め乾燥したポリカーボネート粒状物と振盪混合機の中で混合し、次いでこの混合物をＷＰ  ＺＳＫ  ３２型の二重スクリュー押し出し機中で２４０℃において再び押出す。
【００６２】
２．コンパクト・ディスクの製造
試験を行うのに必要なコンパクト・ディスク（ＣＤ）はＩＣＴ  Ａｘｘｉｃｏｎ社製のＨＣＡ型ＣＤ製造装置を含むクランプ力が９０ｔのＮｅｔｓｔａｌ社製射出成形機を用いてつくった。熔融温度は３１０℃であり、装置の温度は６５℃、サイクル時間は４．７秒に設定した。
【００６３】
３．得られた製品
使用した基質材料は連鎖終結剤としてｐ−ｔ−ブチルフェノールを使用して製造した相対粘度が１，２００のポリカーボネートである。
【００６４】
３．１  本発明の製品Ａ：上記の配合法によりグリセリンモノステアレートカーボネートを混入した。
【００６５】
３．２  対照例Ｂ：  上記の配合法により０．２５％のペンタエリスリトールテトラステアレート（ポリカーボネートに対する標準的な型抜き剤）を混入した。
【００６６】
３．３  対照例Ｃ：対照例Ｃとしては添加剤を全く加えない基質材料を使用した。
【００６７】
４．試験
粒状混合物およびそれからつくられたＣＤに対し下記の試験を行った。
【００６８】
４．１  湿った状態における加工時の熔融物の安定性
この目的のためには個々の混合物の粒状物をレオメータ中において予め乾燥しないで５分間加熱し、次いで熔融粘度の測定で通常行われるように、押出しにより熔融物のストランドをつくる。次にこの熔融物のストランドの相対溶液粘度を測定する。この測定値は加熱の前後における相対溶液粘度の減少を表す。溶液粘度はＤＩＮ  ５１５６２  Ｔ．３によって測定した。
【００６９】
４．２  ピットの複製／ＨＦ信号
コンパクト・ディスクに対する重要な基準は情報を担うピットの表面構造の品質である。ピットの複製の品質に関する基準はいわゆる高周波信号ＨＦ（Ｉ１１）である。この信号はＢｉｅｌｅｆｅｌｄのＩＳＥＤＤ社製のＣＤテスターを用いて決定した。
【００７０】
４．３  疵の生成
コンパクト・ディスクに対する他の品質的な基準は暗い斑点、羽毛に似た構造または線の形で現れる目で見える表面の欠陥が起こっているかどうかである。これらの欠陥はＣＤが射出成形機から型抜きされる際にＣＤの表面が変形することによって生じ、従って使用した型抜き剤の品質の直接の目安になる。この疵が生じる頻度および疵の大きさを目で見て評価し、４個の段階に分類する（１：なし、２：殆ど見えない、３：容易に見える、４：極めて多い）。
【００７１】
５．結果
結果を下記表にまとめる。
【００７２】
【表１】
0003574720.tif 000004
【００７３】
グリセリンモノステアレートカーボネートの製造法
グリセリンモノステアレート３６ｇ（０．１モル）を、５００ｍｌのジクロロメタン、２００ｍｌのクロロベンゼンおよび２８ｇのピリジン（０．３５モル）の混合物に窒素雰囲気下で室温において溶解する。次いで０．１５モルのフォスゲンを導入し、フォスゲンが存在しなくなるまで、窒素を流しながらこの混合物を室温において撹拌する。次に５℃において５％の塩酸を用いてこの混合物を酸性にし、有機相を分離し、電解質がなくなるまで水洗する。次いで水流ポンプの真空下において有機相を乾燥し、濃縮する。
【００７４】
加水分解可能な塩素の含量が１ｐｐｍより少なく、残留ＯＨ価が６ｐｐｍのカーボネートが得られる。
【００７５】
収率：３４．３ｇ（８８．８％）。
【００７６】
アセトン／ヘキサン混合物（１：５）中で再結晶した後、ＯＨ価は＜２に低下する。
【００７７】
本発明の主な特徴及び態様は次の通りである。
１．型抜き剤および熱可塑性ポリカーボネートの和を１００重量％として０．０１〜１０重量％の量で熱可塑性ポリカーボネートに対する型抜き剤として使用する残留ＯＨ基が完全にまたは部分的に脂肪族Ｃ１〜Ｃ３２カルボン酸または安息香酸でエステル化されている脂肪族多価アルコールの環式カーボネートの使用。
【００７８】
２．残留ＯＨ基が完全にまたは部分的にＣ４〜Ｃ２６脂肪酸でエステル化されている上記第１項記載の環式カーボネートの使用。
【００７９】
３．残留ＯＨ基が完全にエステル化されている上記第１項記載の環式カーボネートの使用。
【００８０】
４．残留ＯＨ基が完全にまたは部分的にＣ４〜Ｃ２６脂肪酸でエステル化されている上記第３項記載の環式カーボネートの使用。
【００８１】
５．０．０１〜３重量％の量で使用する上記第１項記載の環式カーボネートの使用。
【００８２】
６．上記第１項記載の環式カーボネートを熱可塑性ポリカーボネートに混入する方法において、熱可塑性ポリカーボネートの重合体溶液を処理する間に環式カーボネートを加えるか、または熱可塑性ポリカーボネートの熔融物に混入し、それぞれの場合環式カーボネートおよび熱可塑性ポリカーボネートの和を１００重量％として０．０１〜１０重量％の割合で添加する方法。